СЫРЬЕВАЯ СМЕСЬ ДЛЯ ПРОИЗВОДСТВА ИСКУССТВЕННОГО ПОРИСТОГО ЗАПОЛНИТЕЛЯ
CRUDE MIXTURE FOR MAKING ARTIFICIAL POROUS AGGREGATE

Изобретение касается производства искусственных пористых заполнителей для бетонов.
Известно использование для производства искусственного пористого заполнителя (керамзита) легкоплавкой глины с добавлением сульфитно-спиртовой бражки [1].
Задачей изобретения является повышение прочности искусственного пористого заполнителя.
Технический результат достигается тем, что сырьевая смесь для производства искусственного пористого заполнителя, содержащая легкоплавкую глину, сульфитно-спиртовую бражку, дополнительно содержит каолин, оксид цинка и золу-унос при следующем соотношении компонентов, мас.%: легкоплавкая глина 81,2-84,6; сульфитно-спиртовая бражка 0,6-0,8; каолин 0,6-0,8; оксид цинка 0,6-0,8; зола-унос 13,0-17,0.
В таблице приведены составы сырьевой смеси для производства искусственного пористого заполнителя.
Таблица
Компоненты
Состав, мас.%
1
2
3
Легкоплавкая глина
84,6
82,9
81,2
Сульфитно-спиртовая бражка
0,8
0,7
0,6
Каолин
0,8
0,7
0,6
Оксид цинка
0,8
0,7
0,6
Зола-унос
13,0
15,0
17,0
Прочность заполнителя при сжатии, МПа
~5
~5
~5
В составе сырьевой смеси используют любые легкоплавкие глины, склонные к вспучиванию при быстром обжиге, любые каолины.
Золу-унос смешивают с легкоплавкой глиной и каолином, добавляют сульфитно-спиртовую бражку, оксид пинка и готовят сырьевую смесь с влажностью 19-26%. Из полученной смеси форму гранулы, которые сушат и обжигают в интервале температур 1000-1080°C.
Источники информации
1. Дудеров И.Г., Матвеев Г.М., Суханова В.Б. Общая технология силикатов. - М.: Стройиздат. 1987. - С.314-321.